СТРОИТЕЛЬНОЕ ИЗДЕЛИЕ

Полезная модель относится к области строительной индустрии и может быть использована при производстве мелкоштучных изделий: стеновых блоков, кирпичей и т.п.
Известно строительное изделие, полученное из сырьевой смеси, содержащей глинистый грунт, песок, щебень, вяжущее (цемент, известь и пр.) и добавки путем прессования и сушки без обжига (RU2063393, опуб. 10.07.1996).
Для повышения прочности таких изделий приходится увеличивать содержание в них вяжущего (цемента).
Техническим результатом полезной модели является повышение прочности изделий без увеличения содержания вяжущего.
Технический результат достигается тем, что в строительном изделии, преимущественно кирпиче, полученном из сырьевой смеси, включающей в себя грунт, цемент, добавку и воду, согласно предложению в качестве добавки использован ферментный стабилизатор грунта - препарат Дорзин при следующем соотношении компонентов, масс.части:
грунт
100
цемент
2-8
препарат Дорзин
0,001-0,004
вода
7-9
При этом в качестве грунта смесь может включать аргиллит, или мергель, или отсев щебня, или суглинок, или шлак электросталеплавильного производства, или кварцитопесчаный отсев дробления горных пород, или доломитовый отсев, или иной грунт.
http://www/star-k.com.ua/)
Ферментный препарат Дорзин, производимый ООО «Днепровская ассоциация - К» (Украина, г.Киев) (см. используется как стабилизатор грунта при строительстве дорог.
Предложенное строительное изделие, например кирпич, изготавливают прессованием по безобжиговой технологии. Пылевидный или измельченный грунт перемешивают с цементом и с раствором ферментного препарата Дорзин в воде. Количество воды на 1 мЗ рассчитывается из условия обеспечения оптимальной прессовочной влажности смеси. Изделия прессуют на специальном прессе-автомате. После этого изделия выстаивают для сушки и набора прочности.
Могут изготавливаться кирпичи с полу пустотами и пустотные.
Были проведены испытания кирпичей, изготовленных с применением препарата Дорзин из грунтов различных видов. В таблице приведены результаты испытаний кирпичей, изготовленных из различных грунтов, различных составов на прочность.
Таблиц
№исследования
Состав смеси, масс.части
Предел прочности на сжатие в возрасте 7/28 суток. МПа
Грунт
Вяжущее Цемент М-400
Стабилизатор Ф.п.Дорзин
Вода
Наименование
Содержание
1
Аргиллит
100
2
0,002
8
3,69/4,87
2
Мергель
100
2
0,001
7
3,71/4,92
3
Отсев щебня
100
6
0,002
9
3,65/4,50
4
Суглинок
100
4
0,004
8
3,30/4,05
5
Суглинок
100
4
0
8
2,91/3,57
6
Шлак
100
6
0,002
7
4,48/5,50
7
Отсев дробления
100
8
0,004
8
2,49/3,06
8
Отсев дробления
100
8
0
8
2,18/3,06
9
Доломитовый отсев
100
4
0,004
9
4,8/6,24